(57)【特許請求の範囲】
【請求項１】
コンクリート構造物の一部を除去した箇所に、断面修復材と水とを配合し混練して調製したモルタル組成物を施工するモルタル施工工程と、
前記モルタル組成物を硬化させて、前記箇所にモルタル硬化体を形成する硬化体形成工程と、を有するコンクリート構造物の補修方法であって、
前記断面修復材は、ポルトランドセメント、炭酸カルシウム微粉末、無機膨張材、細骨材及び流動化剤を含み、
前記流動化剤は、ポリカルボン酸系共重合体と、２０〜８０質量％の非晶質シリカ微粉末を含み、
前記炭酸カルシウム微粉末は、粒子径が３００μｍ超の粒子を含まず、粒子径が１５０μｍ超であり且つ３００μｍ以下である粒子の質量割合が２０質量％未満であり、粒子径が７５μｍ超であり且つ１５０μｍ以下である粒子の質量割合が１０〜５０質量％であり、
前記無機膨張材は、生石灰−石膏系膨張材であり、
前記細骨材は、粒子径が１１８０μｍ超の粒子を含まず、粒子径が６００μｍ超であり且つ１１８０μｍ以下である粒子の質量割合が１０〜４５質量％であり、粒子径が１５０μｍ超であり且つ３００μｍ以下である粒子の質量割合が１〜１５質量％であり、
前記断面修復材は、前記ポルトランドセメント１００質量部に対し、前記炭酸カルシウム微粉末１０〜５０質量部、前記無機膨張材５〜１５質量部、前記細骨材１００〜１５０質量部及び前記流動化剤０．０１〜０．３質量部含む、
コンクリート構造物の補修方法。
【請求項２】
前記モルタル組成物は、前記断面修復材１００質量部に対し、水１２〜２１質量部である、請求項１に記載のコンクリート構造物の補修方法。
【請求項３】
前記モルタル組成物は、ＪＩＳ  Ｒ  ５２０１に準拠したフロー値が１７０〜２１０ｍｍである、請求項１又は請求項２に記載のコンクリート構造物の補修方法。
【発明の詳細な説明】
【技術分野】
【０００１】
本発明は、コンクリートの断面修復等に用いられるコンクリートの補修方法に関する。
【背景技術】
【０００２】
各種構造物に用いられるコンクリートは、本来耐久性に優れたものであるが、構造や使用環境によってその一部が劣化する場合がある。このような劣化は、コンクリートの強度低下等の原因となるため、修復する必要がある。修復の際には、劣化箇所を除去した後、モルタル組成物などの断面修復材を施工する補修方法が用いられる。
【０００３】
土木・建築分野のコンクリート構造物の補修方法に用いられる断面修復材としては、特許文献１〜３が知られている。特許文献１には、施工性を低下させずに、高い硫酸抵抗性と高い中長期強度発現性を共に安定して有することができるセメント系の断面修復材として、ポルトランドセメント、ＢＥＴ比表面積０．７５〜３．０ｍ２／ｇのスラグ、フライアッシュ又は／及びメタカオリン粉末、シリカフゥーム及び生石灰系膨張材を含有してなる高耐久性断面修復材。これに加えて更に、ポリマーディスパージョン又は再乳化形粉末樹脂、保水剤、分散剤の何れか１種又は２種以上を含有してなる高耐久性断面修復材が開示されている。
【０００４】
特許文献２には、施工時間が短く、初期ひび割れ抵抗性等に優れたコンクリート構造物の断面修復が可能となる断面修復材及び断面修復工法として、セメント、急硬材、ポリマー、玄武岩繊維及び骨材を含有してなる断面修復材であり、急硬材がカルシウムアルミネートとセッコウを含有する断面修復材及びそれを用いた断面修復工法が開示されている。
【０００５】
特許文献３には、製造時や修復施工時の作業性が良好なモルタル質の修復材であり、とりわけ鏝塗り等の左官施工に適した修復材であって、施工後は長期に渡り、強度低下、変形、浮き、剥離及びひび割れといった現象が実質見られず、耐久面においても優れたモルタル質修復材として、化学成分としてＡｌ２Ｏ３を１５〜４０質量％及びＳｉＯ２を４０〜９０質量％含む粒径５０μｍ以下の中空状無機粒子、セルロース系保水剤、膨張材及びブレーン比表面積８０００〜１２００００ｃｍ２／ｇのメタカオリンを含有してなるモルタル質修復材。さらに、ポリマーディスパージョン又は再乳化粉末樹脂、ポゾラン反応物質、繊維、減水剤の何れか１種又は２種以上を含有してなるモルタル質修復材が開示されている。
【先行技術文献】
【特許文献】
【０００６】
【特許文献１】特開２００７−１６１５０７号公報
【特許文献２】特開２００８−０５０２１３号公報
【特許文献３】特開２００９−０８４０９２号公報
【発明の概要】
【発明が解決しようとする課題】
【０００７】
しかしながら、従来の断面修復材を用いたモルタル組成物によるコンクリート構造物の補修方法では、良好な施工性や、コンクリート構造物と一体化したときに、適度な圧縮強度や曲げ強度を得ることは可能であったものの、コンクリート構造物との十分な接着性を得るためには、ポリマーディスパージョン又は再乳化樹脂粉末を用いる必要があった。このため、浄水等の水処理施設におけるコンクリート構造物の修復において、ポリマーディスパージョン又は再乳化樹脂粉末を含まずに十分な接着性が得られる断面修復材を用いたモルタル組成物によるコンクリート構造物の補修方法が求められている。
【０００８】
そこで、本発明は、良好な施工性を有するとともに、コンクリート構造物と一体化したときに十分な接着性を有するモルタル硬化体を形成することが可能な断面修復材を用いたモルタル組成物によるコンクリート構造物の補修方法を提供することを目的とする。
【課題を解決するための手段】
【０００９】
上記目的を達成するために鋭意検討した結果、本発明者らは、ポルトランドセメント、炭酸カルシウム微粉末、無機膨張材、細骨材及び流動化剤を含み、流動化剤がのポリカルボン酸系共重合体と、特定の非晶質シリカ微粉末を含む断面修復材を用いたモルタル組成物によるコンクリート構造物の補修方法によって、良好な施工性を有するとともに、コンクリート構造物と一体化するための十分な接着性を有することを見出し、本発明に完成するに至った。
【００１０】
すなわち、本発明は、コンクリート構造物の一部を除去した箇所に、断面修復材と水とを配合し混練して調製したモルタル組成物を施工するモルタル施工工程と、モルタル組成物を硬化させて、上記箇所にモルタル硬化体を形成する硬化体形成工程と、を有するコンクリート構造物の補修方法であって、上記断面修復材は、ポルトランドセメント、炭酸カルシウム微粉末、無機膨張材、細骨材及び流動化剤を含み、該流動化剤は、ポリカルボン酸系共重合体と、２０〜８０質量％の非晶質シリカ微粉末を含む、コンクリート構造物の補修方法を提供する。
【００１１】
本発明のコンクリート構造物の補修方法は、特定の成分を含む断面修復材及びモルタル組成物をコンクリート構造物の補修に用いていることから、良好な施工性を有するとともに、コンクリート構造物と一体化したときに十分な接着性を兼ね備えたモルタル硬化体を形成することができる。このように、本発明のコンクリート構造物の補修方法において、モルタル硬化体がポリマーディスパージョン又は再乳化樹脂粉末を含まずに十分な接着性を備える理由は必ずしも明らかではないがその理由の一つとして、本発明者らは断面修復材に含まれる各成分が相互に作用するとともに、特に特定の炭酸カルシウム微粉末と特定の流動化剤（無機成分として特定の非晶質シリカ微粉末を特定の割合で有する流動化剤）との組み合わせによって生じる作用が接着性の向上に寄与しているものと考えている。
【００１２】
本発明のコンクリート構造物の補修方法は、以下の態様であることが好ましい。また、本発明のコンクリート構造物の補修方法は、以下の態様を適宜組み合わせることがより好ましい。
【００１３】
本発明のコンクリート構造物の補修方法に用いられる断面修復材の細骨材は、粒子径が６００μｍ超であり且つ１１８０μｍ以下である粒子の質量割合が１０〜４５質量％であり、粒子径が１５０μｍ超であり且つ３００μｍ以下である粒子の質量割合が１〜１５質量％であることが好ましい。これによって、より十分な接着性を有するモルタル硬化体を得ることができる。補修の際の施工性をより向上することができる。
【００１４】
本発明のコンクリート構造物の補修方法に用いられる断面修復材は、ポルトランドセメント１００質量部に対し、炭酸カルシウム微粉末１０〜５０質量部、無機膨張材５〜１５質量部、細骨材１００〜１５０質量部及び流動化剤０．０１〜０．３質量部含むことが好ましい。これによって、より優れた施工性を有するモルタル組成物を得ることが可能となる。また、より十分な接着性を有するモルタル硬化体を得ることが可能となり、補修後のコンクリート構造物の耐久性をより向上することができる。
【発明の効果】
【００１５】
本発明によれば、良好な施工性を有するとともに、コンクリート構造物と一体化したときに十分な接着性を有するモルタル硬化体を形成することが可能なコンクリート構造物の補修方法を提供することができる。本発明のコンクリート構造物の補修方法は、コンクリート構造物の断面修復に好適に用いられる。
【００１６】
本発明のコンクリート構造物の補修方法により得られるモルタル硬化体は、十分な接着性を有することからコンクリート構造物と一体化することで、長期耐久性の向上及びライフサイクルコストの低減などに寄与することができる。
【図面の簡単な説明】
【００１７】
【図１】本発明のコンクリート構造物の補修方法が適用される、劣化部を有するコンクリート構造物の一例を示す模式図である。
【図２】図１のコンクリート構造物から劣化部を含む部分を除去した後のコンクリート構造物を示す模式図である。
【図３】鉄筋に防錆剤が塗布された後のコンクリート構造物を示す模式図である。
【図４】凹部の内壁面上にプライマー層が形成されたコンクリート構造物を示す模式図である。
【図５】凹部にモルタル組成物を１回施工した後のコンクリート構造物の模式図である。
【図６】モルタル施工工程を施すことによって、凹部にモルタル組成物が充填され、モルタル組成物と一体化したコンクリート構造物の模式図である。
【図７】吹き付け工法による施工方法を示す模式図である。
【図８】流動化剤Ａに含まれる無機成分の粉末Ｘ線回折図である。
【図９】流動化剤Ｂに含まれる無機成分の粉末Ｘ線回折図である。
【発明を実施するための形態】
【００１８】
本発明に係るコンクリート構造物の補修方法の好適な実施形態を以下に説明する。本実施形態のコンクリート構造物の補修方法は、コンクリート構造物の劣化部を含む部分を除去する劣化コンクリート除去工程と、除去した箇所に、所定の成分を含む断面修復材と水とを配合し混練して調製したモルタル組成物を施工するモルタル施工工程と、モルタル組成物を硬化させて、上記箇所にモルタル硬化体を形成する硬化体形成工程と、を有するコンクリート構造物の補修方法（補修工法）である。以下、各工程の詳細について、図面を参照しながら説明する。
【００１９】
図１は、本実施形態のコンクリート構造物の補修方法が適用される、劣化部を有するコンクリート構造物１００の一部の表面及び断面を示す模式図である。すなわち、図１（Ａ）は劣化部を有するコンクリート構造物１００の表面を示す図であり、図１（Ｂ）は図１（Ａ）のコンクリート構造物１００の（ｂ）−（ｂ）線における断面を模式的に示す断面図である。
【００２０】
図１に示すコンクリート構造物１００は、コンクリート部１１，１２とコンクリート部１１，１２に埋設された鉄筋１３，１５を有する。
【００２１】
劣化コンクリート除去工程は、コンクリート構造物の劣化部を含む部分を除去する工程である。具体的には、まず、外観観察や打音法等の調査によって、劣化したコンクリート部１２（劣化部）を特定する。次に、コンクリート構造物１００から劣化したコンクリート部１２が完全に除去されるように、コンクリート部１２と、コンクリート部１２の周囲にある健全なコンクリート部１１の一部と、を含む領域１４を確定する。この領域１４がコンクリート構造物１００から除去される箇所となる。領域１４を、はつり取ることによって、コンクリート構造物１００から領域１４にあるコンクリートを除去することができる。
【００２２】
具体的な手順は、まず、図１（Ａ）に示すようなコンクリート構造物１００の表面において、領域１４に沿って電動カッター等を用いてコンクリート表面から深さ方向に１０ｍｍ程度の切り込みを入れる。そして、はつり取る領域１４の大きさに応じて、ハンマー、ハンドブレーカ、ショットブラスト又はウォータージェット等を適宜選択して領域１４におけるコンクリートをはつり取る［図１（Ｂ）］。
【００２３】
図２は、劣化部を含む部分を除去したコンクリート構造物１０１の表面及び断面を示す模式図である。すなわち、図２（Ａ）は劣化部を含む部分を除去したコンクリート構造物１０１の表面を示す図であり、図２（Ｂ）は図２（Ａ）のコンクリート構造物１０１の（ｂ）−（ｂ）線における断面を模式的に示す断面図である。
【００２４】
劣化コンクリート除去工程では、図２（Ａ）及び図２（Ｂ）に示すように、劣化部を含む部分が除去されたコンクリート構造物１０１が得られる。コンクリート構造物１０１は、コンクリートをはつり取ることによって形成された凹部を有しており、当該凹部には錆で腐食して表面部分に錆が付着した鉄筋１５と腐食していない鉄筋１３の一部とが露出している。鉄筋１５の錆は、ワイヤーブラシ又はショットブラスト等の手法によって、除去することができる。
【００２５】
図３は、防錆材が塗布された鉄筋及び当該鉄筋を有するコンクリート構造物１０２の表面及び断面を示す模式図である。すなわち、図３（Ａ）は防錆材１６が塗布された鉄筋及び当該鉄筋を有するコンクリート構造物１０２の表面を示す図であり、図３（Ｂ）は図３（Ａ）のコンクリート構造物１０２の（ｂ）−（ｂ）線における断面を模式的に示す断面図である。
【００２６】
防錆材１６は、錆が除去された鉄筋１５に塗布することができる。また、図３に示すように、腐食していない鉄筋１３の露出した部分にも防錆材１６を塗布してもよい。防錆材１６としては、セメント組成物、合成樹脂（ポリマー）、防錆成分、水等を含むポリマーセメント系防錆材を好適に用いることができる。塗布にあたっては、刷毛やリシンガン等を適宜選択して用いることができる。この際、鉄筋１５の表面において、未塗布の箇所がないように塗布することが好ましい。
【００２７】
図４は、凹部の内壁面上にプライマー層１７が形成されたコンクリート構造物１０３の表面及び断面を示す模式図である。すなわち、図４（Ａ）は凹部の内壁面上にプライマー層１７が形成されたコンクリート構造物１０３の表面を示す図であり、図４（Ｂ）は図４（Ａ）のコンクリート構造物１０３の（ｂ）−（ｂ）線における断面を模式的に示す断面図である。
【００２８】
プライマー層１７は、吸水調整剤（プライマー）を、はつり取ることによって形成された凹部の内壁面を覆うように塗布した後、当該吸水調整剤を乾燥して形成することができる。吸水調整剤としては、合成樹脂エマルジョンを水で希釈したものを好適に用いることができる。吸水調整剤の塗布にあたっては、刷毛やリシンガン等を適宜選択して用いることができる。
【００２９】
また、上述の吸水調整剤（プライマー）の代わりに、水を、はつり取ることによって形成された凹部の内壁面を覆うように塗布した後、次工程であるモルタル施工工程に移ることもできる。水の塗布にあたっては、刷毛やローラー等を適宜選択して用いることができる。
【００３０】
モルタル施工工程は、断面修復材と水とを配合し混練して調製したモルタル組成物１８を、コンクリート構造物の凹部に充填する工程である。この工程では、プライマー層１７を形成した後に、モルタル組成物を数回に分けて塗り付けることが好ましい。
【００３１】
モルタル組成物１８は、断面修復材と水とを所定の比率で配合し混練して調製する。混練は、ミキサ等を用いて均一な状態になるまで行う。ミキサは、ハンドミキサ又はモルタルミキサ等を適宜選択して用いることができる。ここで用いる断面修復材及びモルタル組成物については、後述する。
【００３２】
コンクリート構造物１０３の表面（図４（Ａ））において、モルタル組成物１８を充填する部位（凹部）の面積（図１（Ａ）における領域１４の面積）が１０ｍ２未満の場合は、左官工法で施工を行うのが好ましい。左官工法では、左官職人が鏝板に適量のモルタル組成物を載せ、金鏝等を用いて領域１４をはつり取って形成された凹部に数回に分けて塗り付ける。１回目の施工では、
例えば５ｍｍ程度の厚みで塗り付ける。
２回目以降の施工では、それぞれ１０ｍｍ以内の厚さで塗り付けを繰り返す。
１日間の塗り厚さは、３０ｍｍ程度とすることが好ましい。
【００３３】
図５は、凹部にモルタル組成物を１回施工した後のコンクリート構造物１０４の表面及び断面を示す模式図である。すなわち、図５（Ａ）は凹部にモルタル組成物を１回施工した後のコンクリート構造物１０４の表面を示す図であり、図５（Ｂ）は図５（Ａ）のコンクリート構造物１０４の（ｂ）−（ｂ）線における断面を模式的に示す断面図である。
【００３４】
左官工法で施工を行う場合、最後の施工では、モルタル組成物とコンクリート構造物とが一体化するように表面を鏝で平坦に仕上げる。
【００３５】
図６は、モルタル施工工程を施すことによって、凹部にモルタル組成物が充填され、モルタル組成物と一体化したコンクリート構造物１０５の表面及び断面を示す模式図である。すなわち、図６（Ａ）はモルタル施工工程を施すことによって、凹部にモルタル組成物が充填され、モルタル組成物と一体化したコンクリート構造物１０５の表面を示す図であり、図６（Ｂ）は図６（Ａ）のコンクリート構造物１０５の（ｂ）−（ｂ）線における断面を模式的に示す断面図である。
【００３６】
コンクリート構造物１０４の表面において、モルタル組成物１８を充填する部位（凹部）の面積（図１（Ａ）における領域１４の面積）が１０〜１００ｍ２の場合は、吹き付け工法で施工を行うことが好ましい。
【００３７】
図７は、吹き付け工法による施工方法を示す模式図である。吹き付け工法は、コンクリート構造物２０にモルタル組成物１８を吹き付けることによって、凹部（図７には図示しない）にモルタル組成物１８を充填する方法である。図７に示すように、吹き付け工法に用いる装置は、ミキサ２１、ホッパ付きモルタルポンプ２２、エアー源２３、耐圧ホース２４及び吹き付けガン２５を備えたものを用いることができる。吹き付け工法に用いる装置としては、ホッパとモルタルポンプが分離しているものであってもよい。
【００３８】
吹き付け工法では、劣化部をはつり取って形成された凹部に、モルタル組成物を数回に分けて吹き付けることが好ましい。１回目の施工では、図５に示すように、
例えば５ｍｍ程度の厚みとなるようにモルタル組成物を吹き付ける。
そして、２回目以降の施工は、それぞれ３０ｍｍ以内の厚さとなるようにモルタル組成物の吹き付けを繰り返す。
最終回の施工は、１５ｍｍ程度の厚みとなるように補修用モルタル組成物を吹き付ける。その後、コンクリート構造物と凹部に充填されたモルタル組成物とが一体化するように、モルタル組成物の表面を鏝で平坦に仕上げる。これによって、図６に示すように凹部にモルタル組成物１８が充填され、モルタル組成物１８と一体化したコンクリート構造物１０５が得られる。その後、モルタル組成物１８を乾燥させるとモルタル硬化体となり、モルタル硬化体と一体化したコンクリート構造物が得られる。
【００３９】
以上述べたような補修方法により、補修されたコンクリート構造物を得ることができる。この方法によって得られるモルタル硬化体は、コンクリート構造物と一体化するに際し、コンクリート構造物との十分な接着性を備える。このため、本実施形態の補修方法によって補修されたコンクリート構造物は、長期耐久性の向上及びライフサイクルコストの低減などに寄与する。したがって、劣化したコンクリート構造物の補修方法として好適である。
【００４０】
また、本実施形態の補修方法は、特定の断面修復材及びモルタル組成物を用いていることから、施工性も良好である。本実施形態の補修方法に用いられる断面修復材及びモルタル組成物は、左官工法又は吹き付け工法を用いたコンクリート構造物の補修方法に好適に用いることができる。
【００４１】
次に、本実施形態のコンクリート構造物の補修方法に用いられる断面修復材の一例を説明する。本実施形態のコンクリート構造物の補修方法では、以下に述べるような断面修復材を用いるので、良好な施工性を有するとともに、コンクリート構造物と一体化するに際し、コンクリート構造物との十分な接着性を備えたモルタル硬化体を有するコンクリート構造物を得ることができる。
【００４２】
本実施形態のコンクリート構造物の補修方法に用いられる断面修復材は、コンクリートの補修に用いられる。本実施形態の断面修復材は、ポルトランドセメント、炭酸カルシウム微粉末、無機膨張材、細骨材及び流動化剤を含む断面修復材である。
【００４３】
本実施形態のコンクリート構造物の補修方法に用いられる断面修復材に含まれる流動化剤は、ポリカルボン酸系共重合体と、２０〜８０質量％の非晶質シリカ微粉末を含むものである。このような断面修復材と水とを配合し、混練して得られたモルタル組成物は、良好な施工性を有する。また、このモルタル組成物を用いれば、コンクリート構造物と一体化したときに十分な接着性を備えたモルタル硬化体を得ることができる。以下、本実施形態に用いられる断面修復材に含まれる各成分について詳細に説明する。
【００４４】
ポルトランドセメントは、水硬性材料として一般的なものであり、いずれの市販品も使用することができる。これらのなかでも、ＪＩＳ  Ｒ  ５２０１：２００９「ポルトランドセメント」で規定されるポルトランドセメントを用いることが好ましい。
【００４５】
炭酸カルシウム微粉末としては、通常の市販のものを用いることができる。これらのうち、白色度の高い炭酸カルシウム微粉末（寒水石粉末）を用いることが好ましい。
【００４６】
炭酸カルシウム微粉末は、粒子径が１５０μｍ超であり且つ３００μｍ以下である粒子の質量割合が２０質量％未満であり、粒子径が７５μｍ超であり且つ１５０μｍ以下である粒子の質量割合が１０〜５０質量％であることが好ましい。断面修復材は、粒子径が上述の範囲にある炭酸カルシウム微粉末を含むことによって、モルタル組成物を施工する時間を十分に確保することが可能になるとともに、良好な強度の発現を得ることができる。
【００４７】
また、炭酸カルシウム微粉末は、粒子径が３００μｍ超の粒子を含まないことが好ましい。これにより、良好な強度の発現を得ることができる。
【００４８】
炭酸カルシウム微粉末の粒子径は、ＪＩＳ  Ｚ  ８８０１：２００６に規定される呼び寸法の異なる数個の篩いを用いて測定することができる。また、本明細書において、「粒子径が１５０μｍ超であり且つ３００μｍ以下である粒子の質量割合」とは、篩目３００μｍの篩いを用いたときに篩目３００μｍの篩いを通過し、且つ、篩目１５０μｍの篩を用いたとき、篩目１５０μｍの篩上に残る粒子の炭酸カルシウム微粉末全体に対する質量割合のことをいう。
【００４９】
本実施形態のコンクリート構造物の補修方法に用いられる断面修復材における炭酸カルシウム微粉末の含有量は、ポルトランドセメント１００質量部に対し、
好ましくは１０〜５０質量部であり、
より好ましくは１５〜４０質量部であり、
さらに好ましくは１５〜３５質量部であり、
特に好ましくは２０〜３０質量部である。
【００５０】
炭酸カルシウム微粉末を、上述の好ましい範囲で含有することによって、モルタル組成物を施工する時間を十分に確保することが可能になるとともに、良好な強度の発現を得ることができる。
【００５１】
無機膨張材としては、生石灰−石膏系膨張材、石膏系膨張材、カルシウムサルフォアルミネート系膨張材などを用いることができる。このうち、より優れた寸法安定性を有するモルタル硬化体とする観点から、生石灰−石膏系膨張材を含むことが好ましい。
【００５２】
本実施形態のコンクリート構造物の補修方法に用いられる断面修復材における無機膨張材の含有量は、ポルトランドセメント１００質量部に対し、
好ましくは５〜１５質量部であり、
より好ましくは６〜１３質量部であり、
さらに好ましくは７〜１２質量部であり、
特に好ましくは８〜１１質量部である。
【００５３】
無機膨張材の含有量を上述の範囲に調整することによって、より適正な膨張性が発現され、モルタル硬化体の過度な収縮を抑制することができる。また、それとともに、過剰な膨張作用に起因するクラックの発生を十分に抑制することができる。
【００５４】
細骨材は、粒子径が６００μｍ超であり且つ１１８０μｍ以下である粒子の質量割合が１０〜４５質量％であり、粒子径が１５０μｍ超であり且つ３００μｍ以下である粒子の質量割合が１〜１５質量％であることが好ましく、
粒子径が６００μｍ超であり且つ１１８０μｍ以下である粒子の質量割合が１５〜４０質量％であり、粒子径が１５０μｍ超であり且つ３００μｍ以下である粒子の質量割合が２〜１０質量％であることがより好ましく、
粒子径が６００μｍ超であり且つ１１８０μｍ以下である粒子の質量割合が２０〜３７質量％であり、粒子径が１５０μｍ超であり且つ３００μｍ以下である粒子の質量割合が３〜８質量％であることがさらに好ましく、
粒子径が６００μｍ超であり且つ１１８０μｍ以下である粒子の質量割合が２５〜３５質量％であり、粒子径が１５０μｍ超であり且つ３００μｍ以下である粒子の質量割合が４〜７質量％であることが特に好ましい。
このような細骨材として、珪砂、川砂、陸砂、海砂、砕砂等の砂類から選択したものを好適に用いることができる。
【００５５】
細骨材の粒子径が、上述の範囲内であることにより一層十分な接着性を有するモルタル硬化体を得ることができる。また、より優れた施工性を有するモルタル組成物を得ることができる。
【００５６】
また、細骨材は、粒子径が１１８０μｍ超の粒子を含まないことが好ましい。これにより、一層十分な接着性を有するモルタル硬化体を得ることができる。また、より優れた施工性を有するモルタル組成物を得ることができる。
【００５７】
細骨材の粒子径は、ＪＩＳ  Ｚ  ８８０１：２００６に規定される呼び寸法の異なる数個の篩いを用いて測定することができる。また、本明細書において、「粒子径が６００μｍ超であり且つ１１８０μｍ以下である粒子の質量割合」とは、篩目１１８０μｍの篩いを用いたときに篩目１１８０μｍの篩いを通過し、且つ、篩目６００μｍの篩を用いたとき、篩目６００μｍの篩上に残る粒子の細骨材全体に対する質量割合のことをいう。
【００５８】
本実施形態のコンクリート構造物の補修方法に用いられる断面修復材における細骨材の含有量は、ポルトランドセメント１００質量部に対して、
好ましくは１００〜１５０質量部であり、
より好ましくは１１０〜１４０質量部であり、
さらに好ましくは１１５〜１３５質量部であり、
特に好ましくは１２０〜１３０質量部である。
【００５９】
断面修復材中の細骨材の含有量を上記範囲とすることによって、より優れた施工性を有するとともに、コンクリート構造物と一体化したときに、コンクリート構造物と同等以上の圧縮強度を有する補修用モルタル硬化体を得ることができる。
【００６０】
流動化剤は、ポリカルボン酸系共重合体と、２０〜８０質量％の非晶質シリカ微粉末を含む。これにより、優れた施工性を有するとともに、コンクリート構造物と一体化したときに十分な接着性を有するモルタル硬化体を形成することができる。特に、上述の炭酸カルシウム微粉末と該流動化剤を併用することで、コンクリート構造物とモルタル硬化体が一体化した界面の結びつきが強固となり、十分な接着性が得られる。
【００６１】
上述の流動化剤から上述の非晶質シリカ微粉末を取り除いた残余は、ポリカルボン酸系共重合体であることが好ましい。ただし、本発明の特性を損なわない範囲で第三成分を含むことができる。
【００６２】
ここで、非晶質シリカ微粉末の非晶質性は、粉末Ｘ線回折装置を用いた測定により得られる粉末Ｘ線回折パターン（回折ピークパターン）により判断される。回折パターンがシャープな回折ピークを有さず、緩やかな曲線のベースラインのみであれば非晶質であると判断される。
【００６３】
上述の非晶質シリカ微粉末は、該流動化剤全体に対して、
好ましくは３０〜７５質量％であり、
より好ましくは４０〜７０質量％であり、
さらに好ましくは４５〜６５質量％であり、
特に好ましくは５０〜６０質量％である。
【００６４】
該流動化剤に含まれる非晶質シリカ微粉末を上記範囲とすることによって、コンクリート構造物と一体化したときに十分な接着性を有するモルタル硬化体を形成することがより確実になる。
【００６５】
上述の非晶質シリカ微粉末は、化学成分としてＳｉＯ２が
９０質量％超が好ましく、
９５質量％超がより好ましく、
９７質量％超がさらに好ましく、
９８質量％超が特に好ましい。
且つ、化学成分としてＡｌ２Ｏ３が
１０質量％未満が好ましく、
５質量％未満がより好ましく、
３質量％未満がさらに好ましく、
２質量％未満が特に好ましい。
【００６６】
該流動化剤に含まれる非晶質シリカ微粉末の化学成分が上記範囲であることによって、コンクリート構造物と一体化したときに十分な接着性を有するモルタル硬化体を形成することがより確実になる。
【００６７】
ここで、非晶質シリカ微粉末の化学成分は、蛍光Ｘ線分析装置を用いて測定することができる。
【００６８】
本実施形態のコンクリート構造物の補修方法に用いられる断面修復材における流動化剤の含有量は、ポルトランドセメント１００質量部に対して、
好ましくは０．０１〜０．３０質量部であり、
より好ましくは０．０５〜０．２７質量部であり、
さらに好ましくは０．０７〜０．２３質量部であり、
特に好ましくは０．１０〜０．２０質量部である。
【００６９】
断面修復材中の流動化剤の含有量を上記範囲とすることによって、好ましい流動性を付与することができ、鏝塗り施工性や吹き付け施工性を良好にすることができる。また、コンクリート構造物と一体化したときに十分な接着性を有するモルタル硬化体を形成することができる。
【００７０】
本実施形態のコンクリート構造物の補修方法に用いられる断面修復材は、上記の成分に加えて、本発明の特性を損なわない範囲で、消泡剤、増粘剤、凝結調整剤、収縮低減剤を好適に添加することができる。
【００７１】
消泡剤としては、シリコーン系、アルコール系、ポリエーテル系、鉱物油系などの合成物質又は植物由来の天然物質など、公知のものを好適に添加することができる。消泡剤を添加することで、断面修復材の表面性状や強度特性の向上をより確実にする。
【００７２】
増粘剤としては、セルロース系、蛋白質系、ラテックス系、及び水溶性ポリマー系などを好適に添加することができる。中でもセルロース系増粘剤を添加することが好ましい。増粘剤を添加することで、断面修復材の材料分離抵抗性の向上をより確実にする。
【００７３】
凝結調整剤は、水和反応を促進する凝結促進剤及び水和反応を遅延する凝結遅延剤がある。凝結促進剤及び凝結遅延剤の各々の成分（種類）、添加量及び添加比率を適宜選択して好適に添加することで、断面修復材の流動性、流動保持性、凝結時間の微細な調整をより確実にする。
【００７４】
収縮低減剤は、公知の収縮低減剤を好適に添加することができる。収縮低減剤としては、アルキレンオキシド重合物を化学構造の骨格に有するものなどが好ましい。例えばポリプロピレングリコール、ポリ（プロピレン・エチレン）グリコールなどのポリアルキレングリコール類及び炭素数１〜６のアルコキシポリ（プロピレン・エチレン）グリコールなどの一般に公知のものから好適に選択して添加することができる。収縮低減剤を添加することで、断面修復材の寸法安定性の向上をより確実にする。
【００７５】
本実施形態のコンクリート構造物の補修方法に用いられる断面修復材は、コンクリート構造物の断面修復に好適に用いることができる。この断面修復材を用いて、鏝塗り又は吹き付け施工を容易に行うことが可能なモルタル組成物を得ることができる。
【００７６】
本実施形態のコンクリート構造部物の補修方法に用いられるモルタル組成物は、上述の断面修復材と水とを配合し混練することによって調製することができる。本発明に用いられるモルタル組成物の一例を以下に説明する。このモルタル組成物は、コンクリート構造物の断面修復に好適に用いることができる。モルタル組成物を調製する際に、水の配合量を適宜変更することによって、モルタル組成物のフロー値及び単位容積質量を調整することができる。このように水の配合量を変更することによって、用途に適したモルタル組成物を調製することができる。ここで、フロー値とは、ＪＩＳ  Ｒ  ５２０１：１９９７「セメントの物理試験方法」に記載の試験方法に準拠して測定される値であり、単位容積質量とは、ＪＩＳ  Ａ  １１７１：２０００「ポリマーセメントモルタルの試験方法」に記載の試験方法に準拠して測定される値（単位：ｋｇ／Ｌ）である。
【００７７】
水の配合量は、断面修復材１００質量部に対し、
好ましくは１２〜２１質量部であり、
より好ましくは１３〜２０質量部であり、
さらに好ましくは１４〜１９質量部であり、
特に好ましくは１５〜１８質量部である。
【００７８】
本実施形態のコンクリート構造物の補修方法に用いられるモルタル組成物のフロー値は、
好ましくは１７０〜２１０ｍｍであり、
より好ましくは１７５〜２０５ｍｍであり、
さらに好ましくは１８０〜２００ｍｍであり、
特に好ましくは１８５〜１９５ｍｍである。
【００７９】
フロー値を上述の範囲とすることによって、より優れた施工性（良好な鏝塗り性や吹き付け性）を有するモルタル組成物とすることができる。
【００８０】
本実施形態のコンクリート構造物の補修方法に用いられるモルタル組成物の単位容積質量は、
好ましくは１．５０〜２．５０ｋｇ／Ｌであり、
より好ましくは２．００〜２．４０ｋｇ／Ｌであり、
さらに好ましくは２．１０〜２．３０ｋｇ／Ｌであり、
特に好ましくは２．２０〜２．２５ｋｇ／Ｌ（リットル）である。
【００８１】
単位容積質量を上述の範囲とすることによって、モルタル組成物の良好な施工性（良好な鏝塗り性や吹き付け性）を維持しつつ、コンクリート構造物と一体化するための適度な圧縮強度とより十分な接着性を兼ね備えたモルタル硬化体を得ることができる。
【００８２】
本実施形態のコンクリート構造物の補修方法で形成されるモルタル硬化体は、上述のモルタル組成物を硬化させることによって得ることができる。得られるモルタル硬化体の一例を以下に説明する。モルタル硬化体は、コンクリート構造物の断面修復に好適に用いることができる。すなわち、上述のモルタル組成物が硬化して形成されるモルタル硬化体は、コンクリート構造物と一体化するに際し、適度な圧縮強度を有するとともに、十分な接着性を兼ね備える。
【００８３】
本実施形態のコンクリート構造物の補修方法で得られるモルタル硬化体の接着強度は、
好ましくは１．５Ｎ／ｍｍ２以上であり、
より好ましくは１．７Ｎ／ｍｍ２以上であり、
さらに好ましくは１．９Ｎ／ｍｍ２以上であり、
特に好ましくは２．０Ｎ／ｍｍ２以上である。
【００８４】
接着強度が上述の値以上であることによって、モルタル硬化体は、コンクリート構造物と一体化するに際し、十分な接着性を有する。
【００８５】
以上、本発明の好適な実施形態について説明したが、本発明は上記実施形態に何ら限定されるものではない。例えば、本実施形態では、コンクリート構造物の劣化部が直方体状であったため、直方体状に劣化部を除去して補修を行ったが、劣化部のサイズや形状に応じて除去される部分の形状は異なってもよい。また、コンクリート構造物の劣化部に鉄筋が無くても良い。
【実施例】
【００８６】
以下に実施例と比較例を挙げて本発明の内容をより詳細に説明するが、本発明は以下の実施例に限定されるものではない。
【００８７】
（実施例１〜３、比較例１〜５）
［断面修復材の調製］
以下（１）〜（７）に示す原材料を準備した。
（１）ポルトランドセメント
・普通ポルトランドセメント（宇部三菱セメント社製、ブレーン比表面積＝３３００ｃｍ２／ｇ）
（２）炭酸カルシウム微粉末
・寒水石粉末（粒子径が３００μｍ超である粒子無し、粒子径が１５０μｍ超であり且つ３００μｍ以下である粒子の質量割合＝１５．２質量％、粒子径が７５μｍ超であり且つ１５０μｍ以下である粒子の質量割合＝３５．６質量％）
（３）高炉スラグ
・高炉スラグ（千葉リバーメント社製、ブレーン比表面積４４００ｃｍ２／ｇ）
（４）無機膨張材
・生石灰−石膏系膨張材（太平洋マテリアル社製）
（５）細骨材
・珪砂（篩を使用して測定した珪砂の粒度構成を表１に示す。）
【００８８】
【表１】
0005924063.tif 000002
【００８９】
（６）消泡剤
・ポリエーテル系消泡剤
（７）流動化剤
・流動化剤Ａ（ポリカルボン酸系流動化剤（性状：粉末タイプ）、日油社製、無機成分（非晶質シリカ微粉末）の含有量＝５６．３質量％、非晶質シリカ微粉末の化学成分：ＳｉＯ２＝９８．５２質量％、Ａｌ２Ｏ３＝０．５４質量％、流動化剤Ａ中の無機成分を除く成分を流動性に寄与する有効成分（４３．７質量％）とした。）
・流動化剤Ｂ（ポリエーテル・ポリカルボン酸系流動化剤（形状：粉末タイプ）、ＢＡＳＦジャパン社製、無機成分（結晶性無機粉体）の含有量＝１０．７質量％、流動化剤Ｂ中の無機成分を除く成分を流動性に寄与する有効成分（８９．３質量％）とした。）
・流動化剤Ｃ（ポリカルボン酸系流動化剤（性状：液体タイプ）、日油社製、流動化剤Ａ中の無機成分（非晶質シリカ微粉末）を有しない液状のポリカルボン酸系流動化剤、流動性に寄与する有効成分を１００質量％とした。）
【００９０】
流動化剤Ａの非晶質シリカ微粉末の含有量および流動化剤Ｂの結晶性無機粉体の含有量は、各々を電気炉内で熱処理し、熱処理前後での質量変化より含有量を求めた。熱処理条件は、室温から８００℃まで１時間で昇温し、８００℃で１時間保持し、徐冷した。
【００９１】
図１に流動化剤Ａに含まれる無機成分（非晶質シリカ微粉末）の粉末Ｘ線回折図を示す。回折パターンはシャープなピークを有さず、緩やかな曲線のベースライン２０１のみを有していることから、非晶質であると判断された。
【００９２】
図２に流動化剤Ｂに含まれる無機成分（結晶性無機粉体）の粉末Ｘ線回折図を示す。回折パターンは、シャープな回折ピーク２０２が多く、結晶性を有していた。定性分析の結果、Ｐｓｅｕｄｗｏｌｌａｓｔｏｎｉｔｅ、Ｃａ３（Ｓｉ３Ｏ９）の回折ピークと一致する割合が多いことが判明した。
【００９３】
粉末Ｘ線回折測定は、粉末Ｘ線回折装置ＲＩＮＴ−２５００（リガク社製）を用い、Ｘ線源をＣｕＫαとして，管電圧３５ｋＶ、管電流１１０ｍＡ、測定範囲２θ＝５〜５０°、Ｃｏｎｔｉｎｕｏｕｓ  Ｓｃａｎｎｉｎｇモード、発散スリット：１°、及び受光スリット：０．３ｍｍ  の条件で行った。
【００９４】
粉末Ｘ線回折図の定性分析は、粉末Ｘ線回折パターン総合解析ソフトであるＪＡＤＥ６．０（Ｍａｔｅｒｉａｌｓ  Ｄａｔａ  Ｉｎｃ．製）を使用して行った。
【００９５】
流動化剤Ａに含まれる非晶質シリカ微粉末の化学分析は、蛍光Ｘ線分析装置ＺＳＸ１００ｅ（リガク社製）を用いて行った。
【００９６】
（８）シリカフューム
・シリカフューム（エファコ社製、比表面積１７ｍ２／ｇ）
【００９７】
上述の（１）ポルトランドセメント、（２）炭酸カルシウム微粉末、（３）高炉スラグ、（４）無機膨張材、（５）細骨材、（６）消泡剤、（７）流動化剤、（８）シリカフュームを表１に示す割合で配合し、各実施例及び各比較例の断面修復材を調製した。表１中の空欄は未配合を示す。
【００９８】
【表２】
0005924063.tif 000003
【００９９】
［モルタル組成物の調製］
表２に示す配合割合で調製した各断面修復材１ｋｇに対して、表３に示す水量を配合して混練し、各実施例及び各比較例のモルタル組成物を調製した。混練は、温度２０℃、相対湿度６５％の条件下で、ホバートミキサーを用いて低速で３分間行った。
【０１００】
［モルタル組成物及びモルタル硬化体の物性の評価方法］
調製した各実施例及び各比較例のモルタル組成物又はモルタル硬化体のフロー値、単位容積質量、及び接着強度を測定した。測定結果は、表３に示す通りであった。各測定は、以下に示す方法で行った。
【０１０１】
（１）フロー値の測定方法
ＪＩＳ  Ｒ  ５２０１：１９９７「セメントの物理試験方法」に記載の試験方法に準拠してフロー値を測定した。
（２）単位容積質量の測定方法
ＪＩＳ  Ａ  １１７１：２０００「ポリマーセメントモルタルの試験方法」に記載の試験方法に準拠して単位容積質量を測定した。
（３）接着強度の測定方法
ＪＩＳ  Ａ  ６９１６：２０００「建築用下地調整塗材（下地調整塗材ＣＭ−２）」に記載の試験方法に準拠して付着強さを測定し、接着性の指標とした。モルタル組成物の塗布条件は、下地基板表面を水で湿らせた状態で（水湿し）、モルタル組成物を塗布した。
【０１０２】
【表３】
0005924063.tif 000004
【０１０３】
表３に示す通り、実施例１〜３のモルタル硬化体は、すべて１．５Ｎ／ｍｍ２以上であり十分な接着強度を有していた。実施例１〜３のモルタル組成物のフロー値は、１８９〜１９３ｍｍであった。この結果は、各実施例のセメント組成物が優れた施工性（良好な鏝塗り性及び吹き付け性）を有することを示している。
【０１０４】
実施例１〜３のモルタル組成物の単位容積質量は、２．２１〜２．２５ｋｇ／Ｌであった。この結果は、各実施例のモルタル組成物が優れた施工性（良好な鏝塗り性及び吹き付け性）を有することを示している。
【０１０５】
流動化剤を有しない比較例１の接着強度は１．０Ｎ／ｍｍ２であり、実施例２の炭酸カルシウム微粉末を高炉スラグに置き換えて配合した比較例２の接着強度は１．３Ｎ／ｍｍ２であり、実施例２の流動化剤Ａの有効成分量に、流動化剤Ｂの有効成分量を合わせて配合した比較例３の接着強度は１．２Ｎ／ｍｍ２であり、すべて１．５Ｎ／ｍｍ２に満たなかった。
【０１０６】
また、流動化剤Ａ中の無機成分（非晶質シリカ微粉末）を有しない、有効成分の組成が同一である液状の流動化剤Ｃを実施例２の流動化剤Ａの有効成分量に合わせて配合した比較例４の接着強度は０．７Ｎ／ｍｍ２であり、比較例４に、実施例２の流動化剤Ａに含まれる無機成分（非晶質シリカ微粉末）の含有量に合わせてシリカフュームを配合した比較例５の接着強度は、０．３Ｎ／ｍｍ２であった。
【０１０７】
得られた接着強度の結果より、特定の非晶質シリカ微粉末を含有するポリカルボン酸系流動化剤と炭酸カルシウム微粉末を併用することで、断面修復材にポリマーディスパージョン又は再乳化樹脂粉末を含まなくても十分な接着性が得られることが確認された。
【０１０８】
以上のことから、実施例１〜３のように、特定の非晶質シリカ微粉末を２０〜８０質量％含むポリカルボン酸系流動化剤、ポルトランドセメント、炭酸カルシウム微粉末、無機膨張材及び細骨材を含む断面修復材を用いれば、優れた施工性を有するとともに、コンクリート構造物と一体化したときに十分な接着性を有することが確認された。すなわち、本実施例の断面修復材は、コンクリート構造物の改修に好適に用いることが可能であるうえに、鏝塗り又は吹き付け等の作業を容易に行うことができる。
【符号の説明】
【０１０９】
１１，１２…コンクリート部、１３，１５…鉄筋、１４…領域、１６…防錆材、１７…プライマー層、１８…モルタル組成物、２０…コンクリート構造物、２１…ミキサ、２２…モルタルポンプ、２３…エアー源、２４…耐圧ホース、２５…吹き付けガン、１００，１０１，１０２，１０３，１０４，１０５…コンクリート構造物，２０１…緩やかな曲線のベースライン，２０２…シャープな回折ピーク。
【図１】
0005924063.tif 000005
【図２】
0005924063.tif 000006
【図３】
0005924063.tif 000007
【図４】
0005924063.tif 000008
【図５】
0005924063.tif 000009
【図６】
0005924063.tif 000010
【図７】
0005924063.tif 000011
【図８】
0005924063.tif 000012
【図９】
0005924063.tif 000013